(57)【要約】  【課題】  本発明の課題は、乳化重合により合成樹脂を製造する際において、ノニルフェノールやオクチルフェノール等のアルキルフェノールにエチレンオキサイド等のアルキレンオキサイドを付加したエーテル型の非イオン性界面活性剤又はこれを硫酸エステル化した陰イオン性界面活性剤と同等の凝集物発生量、重合安定性を有する、環境負荷の少ない新規な乳化重合用乳化剤を提供することにある。  【解決手段】下記、一般式【化１】2006111669.tif 000006（但し、Ｒはロジン類残基を示し、Ａは炭素数２〜４のアルキレン基、ｎは０〜１００の整数、Ｘは水素原子、アニオン性親水基またはその塩を表す。）で示される乳化重合用乳化剤。【特許請求の範囲】
【請求項１】
下記、一般式（１）
【化１】
2006111669.tif 000005
（但し、Ｒはロジン類残基を示し、Ａは炭素数２〜４のアルキレン基、ｎは０〜１００の整数、Ｘは水素原子、アニオン性親水基またはその塩を表す。）で示される乳化重合用乳化剤。
【請求項２】
一般式（１）におけるＲが不均化ロジン残基である請求項１に記載の乳化重合用乳化剤。
【請求項３】
ｎは１〜３０の整数、Ｘは−ＳＯ３Ｍ（Ｍは水素原子、金属原子、アンモニウムまたは置換アンモニウム）である請求項１または２に記載の乳化重合用乳化剤。
【請求項４】
ｎは１〜３０の整数、Ｘは−ＰＯ３Ｍ２または＞ＰＯ２Ｍ（Ｍは水素原子、金属原子、アンモニウムまたは置換アンモニウム）である請求項１または２に記載の乳化重合用乳化剤。
【請求項５】
ｎは５〜７０の整数、Ｘは水素原子である請求項１または２に記載の乳化重合用乳化剤。
【請求項６】
請求項１〜５のいずれか１項に記載された乳化重合用乳化剤の何れかの存在下に、不飽和単量体を乳化重合することを特徴とする樹脂エマルジョンの製造方法。
【発明の詳細な説明】
【技術分野】
【０００１】
本発明は、乳化重合により合成樹脂を製造する際において、凝集物の発生を抑え、重合安定性に優れた、新規な乳化重合用乳化剤に関するものである。
【背景技術】
【０００２】
樹脂エマルジョンは、塗料、接着剤、紙加工剤、繊維加工剤等として広く用いられており、その製造法として乳化重合法が多く用いられている。乳化重合法によって得られた樹脂エマルジョンは溶媒として水を用いるため、環境保全や作業安全性の観点から、工業的な重要性が高まってきている。このような背景から、例えば塗料業界でも溶剤型塗料から水系エマルジョン型塗料への転換が急速に進められている。
【０００３】
乳化重合法に用いられる乳化重合用乳化剤としては、ポリオキシエチレンアルキルエーテル、ポリオキシエチレンアルキルフェニルエーテル等の非イオン性界面活性剤や、アルキルベンゼンスルホン酸塩、ポリオキシエチレンアルキル硫酸エステル塩、ポリオキシエチレンアルキルフェニル硫酸エステル塩、高級脂肪酸塩等の陰イオン性界面活性剤が挙げられる。これらの乳化重合用乳化剤は、乳化重合を円滑に進め、凝集物の発生を抑えることが目的であるが、生成した樹脂エマルジョンや得られた樹脂の物性にも影響を与える重要なものである。
【０００４】
上記記載の乳化重合用乳化剤の中でもノニルフェノールやオクチルフェノール等のアルキルフェノールにエチレンオキサイド等のアルキレンオキサイドを付加したエーテル型の非イオン性界面活性剤又はこれを硫酸エステル化した陰イオン性界面活性剤は、凝集物の発生が少なく、重合安定性が良好である等の特徴を有するため、広範囲に使用されている。
【０００５】
しかしながら、ノニルフェノールは環境ホルモン（内分泌攪乱物質）である疑いがある為、その生産を停止するメーカーもあり、国内での供給不安が懸念されている。このような状況のもと、ノニルフェノールにエチレンオキサイド等のアルキレンオキサイドを付加したエーテル型の非イオン性界面活性剤又はこれを硫酸エステル化した陰イオン性界面活性剤を他の化合物へ転換したいという業界の要請があり、核水添アルキルフェノールを原料としたもの（例えば特許文献１）、特定の組成や分子量分布をもった脂肪族系アルコールアルキレンオキサイド付加物（例えば特許文献２、３）、天然系の不飽和アルコールを原料としたもの（例えば特許文献４）等数多く提案されているが、未だ性能を満足するものはないのが現状である。
【特許文献１】特開２０００−３４４８０７（１−４項）
【特許文献２】特開２００１−０１１４８９（１−１８項）
【特許文献３】特開２００１−０７２７０３（１−１０項）
【特許文献４】特開２００４−００２６４４（１−１２項）
【発明の開示】
【発明が解決しようとする課題】
【０００６】
本発明の課題は、乳化重合により合成樹脂を製造する際において、ノニルフェノールやオクチルフェノール等のアルキルフェノールにエチレンオキサイド等のアルキレンオキサイドを付加したエーテル型の非イオン性界面活性剤又はこれを硫酸エステル化した陰イオン性界面活性剤と同等の凝集物発生量、起泡性、経時安定性を有し、且つ天然由来成分を原料とした、乳化重合用乳化剤を提供することにある。
【課題を解決するための手段】
【０００７】
本発明者らは、上記問題を解決するために鋭意研究した結果、天然由来成分であるロジン類を骨格にもつ乳化剤を乳化重合に使用することにより、ノニルフェノールやオクチルフェノール等のアルキルフェノールにエチレンオキサイド等のアルキレンオキサイドを付加したエーテル型の非イオン性界面活性剤又はこれを硫酸エステル化した陰イオン性界面活性剤と同等の凝集物発生量、重合安定性を有することを見出し、本発明に到達したものである。
【０００８】
即ち、本発明は下記一般式（１）
【化１】
2006111669.tif 000002
（但し、Ｒはロジン類残基を示し、Ａは炭素数２〜４のアルキレン基、ｎは０〜１００の整数、Ｘは水素原子、アニオン性親水基またはその塩を表す。）で示される乳化重合用乳化剤である。
【発明の効果】
【０００９】
本発明の乳化重合用乳化剤を用いることによって、ノニルフェノールやオクチルフェノール等のアルキルフェノールにエチレンオキサイド等のアルキレンオキサイドを付加したエーテル型の非イオン性界面活性剤又はこれを硫酸エステル化した陰イオン性界面活性剤と同等の凝集物発生量、起泡性、経時安定性を有する樹脂エマルジョンを得ることができる。
【発明を実施するための最良の形態】
【００１０】
以下、本発明を詳細に説明する。
前記一般式（１）におけるＲは、ロジン類の残基を示す。ロジン類の例としては、ガムロジン、ウッドロジン、トール油ロジン等の天然ロジン、水素化ロジン、不均化ロジン等の変性ロジンが挙げられるが、天然ロジンが重合を阻害する場合があることと、熱安定性の面から、不均化ロジンが好ましい。
【００１１】
前記一般式（１）における―（ＡＯ）ｎ―部は、エチレンオキサイド、プロピレンオキサイドまたはブチレンオキサイドを付加重合させて得られるポリオキシアルキレン鎖を示す。効果的にはエチレンオキサイドのみであることが好ましく、プロピレンオキサイドまたは／およびブチレンオキサイドを含んだ共重合体の場合は、プロピレンオキサイドまたは／およびブチレンオキサイドのモル比が３０％以下であるのが好ましい。共重合方法はランダムでもブロックでも変わらない。
重合数ｎは０〜１００の範囲であるが、前記一般式（１）におけるＸが水素原子である場合は、効果的にはｎ＝５〜７０が好ましく、より好ましくはｎ＝１０〜６０の範囲である。また、前記一般式（１）におけるＸがアニオン性親水基またはその塩の場合には、ｎ＝１〜３０が好ましく、より好ましくはｎ＝５〜２０の範囲である。
【００１２】
前記一般式（1）におけるＸは、水素原子、アニオン性親水基またはその塩を表し、アニオン性親水基としては−ＳＯ３Ｍで表される硫酸エステル基、−ＰＯ３Ｍ２または＞ＰＯ２Ｍで表される燐酸エステル基等が挙げられる。また、Ｍは水素原子、金属原子、アンモニウムまたは置換アンモニウムを表し、金属原子としてはアルカリ金属原子としてリチウム、ナトリウム、カリウム等やアルカリ土類金属としてカルシウム、マグネシウム、バリウム等が、置換アンモニウムとしては、アルキルアンモニウム、アルカノールアンモニウム、アルカノールアルキルアンモニウム、複素環アンモニウム等が挙げられる。
【００１３】
本発明である乳化重合用乳化剤は、例えば不均化ロジンに公知の方法を用いてエチレンオキサイドを付加し、必要に応じて硫酸エステル化、燐酸エステル化等のアニオン化をすることにより、容易に得ることが出来る。
【００１４】
本発明に係わる乳化重合用乳化剤を使用した乳化重合に適用できるモノマーとしては、例えばアクリル酸、アクリル酸メチル、アクリル酸ブチル、メタクリル酸、メタクリル酸メチル、メタクリル酸２−ヒドロキシエチル、アクリロニトリル、アクリルアミド等のアクリル系モノマー、スチレン等の芳香族系モノマー、エチレン、ブタジエン、クロロプレン、塩化ビニル、塩化ビニリデン等のオレフィンモノマーが挙げられるが、これらのモノマーに限定されるものではない。
【００１５】
重合開始剤としては、例えば過硫酸カリウム、過硫酸アンモニウム、過酸化水素、アゾビスイソブチロニトリル、ベンゾイルパーオキサイド等の公知の重合開始剤が使用できる。また、亜硫酸水素ナトリウム、チオ硫酸ナトリウム、硫酸第一鉄などの還元性物質を使用してレドックス重合を行なってもよい。
【００１６】
本発明である乳化重合用乳化剤の使用量は、モノマー種や重合条件によって異なるが、通常全モノマーに対して０．１〜１０重量％の範囲であり、効果的および経済的には０．３〜５重量％の範囲が好ましい。また、他のアニオン系乳化剤、ノニオン系乳化剤や各種安定剤を併用してもよい。
【実施例】
【００１７】
以下、本発明を実施例により詳細に説明するが、本発明はその趣旨を超えない限り、以下の実施例に限定されるものではない。
I．合成例
合成例（１）
不均化ロジン３００ｇ（１モル）と水酸化カリウム０．５ｇをオートクレーブに仕込み、窒素置換した後、１６０℃に昇温して、酸化エチレン６６０ｇ（１５モル）を付加した。この酸化エチレン付加物９６０ｇ及びスルファミン酸９７ｇ（１モル）を攪拌機、還流冷却器、温度計を備えた４ツ口フラスコに移し、１２０℃で５時間反応させることで、本発明の硫酸エステル型乳化重合用乳化剤（１）を得た。
【００１８】
合成例（１）に準じ、本発明の乳化重合用乳化剤（２）〜（５）を得た。詳細は、表１に記す。
【００１９】
【表１】
2006111669.tif 000003
【００２０】
II．実施例
実施例（１）
攪拌機、還流冷却器、温度計および滴下ロートを備えた反応容器にイオン交換水４３０ｇと表１に示した本発明の乳化重合用乳化剤（１）６．０ｇを仕込み、系内を窒素ガスで置換した。別にメタクリル酸メチル１５０ｇ（１．５０モル）とアクリル酸ブチル１５０ｇ（１．１７モル）を混合し、この混合モノマーのうち６０ｇと過硫酸アンモニウム０．６０ｇ（４．１×１０−３モル）を反応容器中に加え、８０℃まで昇温し、先行重合させた。先行重合開始１０分後より、残りの混合モノマーを３時間かけて滴下し、さらに同温度で１時間熟成させて樹脂エマルジョンを得た。
得られた樹脂エマルジョンについて、以下の評価方法に従い凝集物量、固形分、起泡性を測定した。結果を表２に示す。
【００２１】
評価方法の説明
凝集物量：乳化重合後の樹脂エマルジョンを２００メッシュのナイロン布で濾過し、残渣の乾燥後の重量を全モノマーに対する重量％で評価。
固形分：樹脂エマルジョン約１ｇをアルミカップに秤り取り、１０５℃の乾燥機で２時間乾燥させた後の重量を、乾燥前の樹脂エマルジョンに対する重量％で評価。
起泡性：樹脂エマルジョンをイオン交換水で２倍に希釈し、共栓付１００ｍＬメスシリンダーに４０ｍＬ入れ、２０秒間振盪し、静置後の泡の量で評価。
経時安定性：樹脂エマルジョンを１００ｍLのガラス容器にとり、密栓して２５℃で保管し、樹脂エマルジョンの分離状態を目視確認した。
○；分離なし    △；若干分離あり    ×；明らかな分離
【００２２】
実施例（２）〜（５）
表１に示した本発明の乳化重合用乳化剤（２）〜（５）についても、実施例（1）と同様な操作で樹脂エマルジョンを作製し、同様な評価方法を行った。結果を表２に示す。
【００２３】
比較例（１）〜（３）
比較対照として、比較化合物（１）ポリ（１０モル）オキシエチレンノニルフェニルエーテル硫酸ナトリウム、比較化合物（２）ポリ（９モル）オキシエチレンノニルフェニルエーテル燐酸ナトリウム、比較化合物（３）ポリ（４０モル）オキシエチレンノニルフェニルエーテル、比較化合物（４）ポリ（１０モル）オキシエチレンラウリルエーテル硫酸ナトリウムについて、実施例（１）と同様な方法により、乳化重合、評価を行った。それぞれの結果を、比較例（１）〜（３）とし、表２に記す。
【００２４】
【表２】
2006111669.tif 000004